СПОСОБ ПРОПИТКИ ЛИГНОЦЕЛЛЮЛОЗНЫХ МАТЕРИАЛОВ ДЕЙСТВУЮЩИМИ ВЕЩЕСТВАМИ

1. Способ пропитки лигноцеллюлозных материалов действующими веществами, включающий следующие стадии:
a) пропитку лигноцеллюлозного материала жидким составом, содержащим, по меньшей мере, одно растворенное или диспергированное в нем действующее вещество, выбранное из группы, включающей красящие средства, УФ-стабилизаторы и антиоксиданты,
b) проводимую во время или после осуществления стадии а) пропитку лигноцеллюлозного материала отверждаемой водной композицией, содержащей, по меньшей мере, одно сшиваемое соединение, выбранное из группы, включающей
2
α) низкомолекулярные соединения V, содержащие, по меньшей мере, две присоединенные к атомам азота группы формулы CHOR, в которой R означает водород или алкил с 1-4 атомами углерода, и/или содержащие мостиковую 1,2-бис-гидроксиэтан-1,2-диильную группу, соединяющую два атома азота,
β) форконденсаты соединения V и
γ) продукты взаимодействия или смеси соединения V, по меньшей мере, с одним спиртом, выбранным из группы, включающей алканолы с 1-6 атомами углерода, полиолы с 2-6 атомами углерода и олигоалкиленгликоли, и
с) обработку полученного на стадии b) материала при повышенной температуре.
2. Способ по п.1, причем действующее вещество используют в виде водной композиции с растворенными или диспергированными в ней частицами действующего вещества диаметром не более 2000 нм.
3. Способ по п.2, причем используемая на стадии а) композиция содержит, по меньшей мере, один диспергированный в водной фазе пигмент и/или одно отличающееся от пигментов диспергированное действующее вещество, средний диаметр частиц которого составляет от 50 до 2000 нм.
4. Способ по п.3, причем используемая на стадии а) композиция содержит, по меньшей мере, один полимерный диспергатор, выбранный из группы, включающей анионные и нейтральные полимерные диспергаторы.
5. Способ по п.1, причем содержание действующего вещества в используемой на стадии а) композиции составляет от 0,01 до 60 мас.%.
6. Способ по п.1, причем содержащееся в отверждаемой композиции сшиваемое соединение выбрано из группы, включающей:
- 1,3-бис(гидроксиметил)-4,5-дигидроксиимидазолидин-2-он,
- 1,3-бис-(гидроксиметил)-4,5-дигидроксиимидазолидинон, модифицированный алканолом с 1-6 атомами углерода, полиолом с 2-6 атомами углерода или олигоалкиленгликолем,
- 1,3-бис-(гидроксиметил)карбамид,
- 1,3-бис-(метоксиметил)карбамид;
- 1-гидроксиметил-3-метилкарбамид,
- 1,3-бис-(гидроксиметил)имидазолидин-2-он (диметилолэтилен-карбамид),
- 1,3-бис-(гидроксиметил)-1,3-гексагидропиримидин-2-он (диметилолпропиленкарбамид)
- 1,3-бис-(метоксиметил)-4,5-дигидроксиимидазолидин-2-он,
- тетра(гидроксиметил)ацетилендикарбамид,
- низкомолекулярные меламино-формальдегидные смолы и
- низкомолекулярные меламино-формальдегидные смолы, модифицированные алканолом с 1-6 атомами углерода, полиолом с 2-6 атомами углерода или олигоалкиленгликолем (модифицированная меламино-формальдегидная смола).
7. Способ по п.1, причем содержание сшиваемого соединения в водной отверждаемой композиции составляет от 1 до 60 мас.% в пересчете на общую массу композиции.
8. Способ по п.1, причем водная композиция дополнительно содержит катализатор K, способствующий отверждению сшиваемого соединения.
9. Способ по п.8, причем катализатор K выбран из группы, которая включает соли металлов, выбранные из группы, включающей галогениды металлов, сульфаты металлов, нитраты металлов, фосфаты металлов и тетрафторбораты металлов; трифторид бора; аммониевые соли, выбранные из группы, включающей галогениды аммония, сульфат аммония, оксалат аммония и фосфат диаммония; органические карбоновые кислоты, органические сульфокислоты, борную кислоту, серную кислоту и соляную кислоту.
10. Способ по п.1, причем стадию b) осуществляют непосредственно после стадии а).
11. Способ по п.1, причем стадии а) и b) осуществляют одновременно.
12. Способ по п.11, причем используют водную композицию, содержащую:
i) no меньшей мере, одно растворенное или диспергированное действующее вещество и
ii) по меньшей мере, одно сшиваемое соединение стадии b), выбранное из группы, включающей:
2
α) низкомолекулярные соединения V, содержащие, по меньшей мере, две присоединенные к атомам азота группы формулы CHOR, в которой R означает водород или алкил с 1-4 атомами углерода, и/или содержащие мостиковую 1,2-бисгидроксиэтан-1,2-диильную группу, соединяющую два атома азота,
β) форконденсаты соединения V и
γ) продукты взаимодействия или смеси соединения V, по меньшей мере, с одним спиртом, выбранным из группы, включающей алканолы с 1-6 атомами углерода, полиолы с 2-6 атомами углерода и олигоалкиленгликоли.
13. Способ по п.1, причем пропитку осуществляют при температуре ниже 50°С.
14. Способ по одному из пп.1-13, причем лигноцеллюлозным материалом является древесина или древесный материал.
15. Водная композиция, содержащая:
i) по меньшей мере, одно растворенное или диспергированное действующее вещество, выбранное из группы, включающей красящие средства, УФ-стабилизаторы и антиоксиданты, и
ii) по меньшей мере, одно сшиваемое соединение стадии b), выбранное из группы, включающей:
2
α) низкомолекулярные соединения V, содержащие, по меньшей мере, две присоединенные к атомам азота группы формулы CHOR, в которой R означает водород или алкил с 1-4 атомами углерода, и/или содержащие мостиковую 1,2-бисгидроксиэтан-1,2-диильную группу, соединяющую два атома азота,
β) форконденсаты соединения V и
γ) продукты взаимодействия или смеси соединения V, по меньшей мере, с одним спиртом, выбранным из группы, включающей алканолы с 1-6 атомами углерода, полиолы с 2-6 атомами углерода и олигоалкиленгликоли с 2-4 атомами углерода в алкилене.
16. Композиция по п.15, содержащая, по меньшей мере, один диспергированный в водной фазе пигмент и/или одно диспергированное действующее вещество со средним диаметром частиц, составляющим от 50 до 2000 нм.
17. Композиция по п.16, дополнительно содержащая, по меньшей мере, один анионный полимерный диспергатор.
18. Композиция по одному из пп.15-17, содержание действующего вещества в которой составляет от 0,1 до 20 мас.%.
19. Применение водных композиций действующего вещества, содержащих, по меньшей мере, один диспергированный в водной фазе пигмент со средним диаметром частиц, составляющим от 50 до 2000 нм, по меньшей мере, один анионный полимерный диспергатор и, по меньшей мере, одно неионное водорастворимое поверхностно-активное вещество со структурой простого полиэфира, для пропитки лигноцеллюлозных материалов.
20. Применение по п.19, причем лигноцеллюлозным материалом является древесина.
21. Применение по п.20, причем лигноцеллюлозным материалом является тело из цельной древесины.